(57)【要約】【課題】  特に、従来に比べて、効果的に、操作音を小さくできる入力装置を提供することを目的とする。【解決手段】  ラバーステム２と、前記ラバーステム２に押圧されて変形可能な可動接点８とを有する。前記ラバーステム２は、複数のゴム材にて一体成形され、前記可動接点８に当接する部分１０が、フッ素ゴム、架橋型フッ素ゴム、フロロシリコーンゴム及び低反発シリコーンゴムのいずれかのゴム材により形成されている。これらゴム材は、高い損失係数Ｔａｎδを示すので小音効果が高い。したがって、フッ素ゴム、架橋型フッ素ゴム、フロロシリコーンゴムあるいは低反発シリコーンゴムを可動接点８に当接する部分１０に使用することで、操作音が小さい入力装置を製造することができる。【選択図】    図１
2010251101.tif 000002
【特許請求の範囲】
【請求項１】
ラバーステムと、前記ラバーステムに押圧されて変形可能な可動接点とを有する入力装置において、
前記ラバーステムは、複数のゴム材にて一体成形され、前記可動接点に当接する部分が、フッ素ゴム、架橋型フッ素ゴム、フロロシリコーンゴム及び低反発シリコーンゴムのいずれかのゴム材により形成されていることを特徴とする入力装置。
【請求項２】
前記前記可動接点に当接する部分のゴム材の損失係数Ｔａｎδは、０．２以上である請求項１記載の入力装置。
【請求項３】
その他の部分のゴム材がシリコーンゴムで形成される請求項１又は２に記載の入力装置。
【請求項４】
ラバーステムと、前記ラバーステムに押圧されて変形可能な可動接点とを有する入力装置において、
前記ラバーステムは、複数のゴム材にて一体成形され、前記可動接点に当接する部分のゴム材は、その他の部分のゴム材に比べて損失係数Ｔａｎδが高いことを特徴とする入力装置。
【発明の詳細な説明】
【技術分野】
【０００１】
本発明は、操作音を小さくできる入力装置に関する。
【背景技術】
【０００２】
ラバーステムと、ラバーステムにより押圧されて変形可能な可動接点とを有して構成される押釦スイッチに対し、操作音を小さくする要求があった。
【０００３】
下記特許文献１の［００３９］欄や、特許文献２の［００５６］欄には、可動接点が反転したときにラバーステムにより音及び振動を吸収でき、これにより操作音を小さくできることが開示されている。
【先行技術文献】
【特許文献】
【０００４】
【特許文献１】特開２００１−８４８６６号公報
【特許文献２】特開平１１−９６８４８号公報
【発明の開示】
【発明が解決しようとする課題】
【０００５】
しかしながら、特許文献１には、ゴムの材質や特性について何も言及されていない。また特許文献２には、［００３２］欄に、ゴムの材質は開示されているものの、これらの材質の特性、特に、小音効果の尺度となる物性、例えば、損失係数Ｔａｎδについて言及されていない。特許文献２にはシリコーンゴムの記載があるが、後述の実験に示すようにシリコーンゴム単体では、小音効果を期待できないことがわかっている。
【０００６】
そこで本発明は上記従来課題を解決するためのものであり、特に、従来に比べて、効果的に、操作音を小さくできる入力装置を提供することを目的とする。
【課題を解決するための手段】
【０００７】
本発明は、ラバーステムと、前記ラバーステムに押圧されて変形可能な可動接点とを有する入力装置において、
前記ラバーステムは、複数のゴム材にて一体成形され、前記可動接点に当接する部分が、フッ素ゴム、架橋型フッ素ゴム、フロロシリコーンゴム及び低反発シリコーンゴムのいずれかのゴム材により形成されていることを特徴とするものである。
【０００８】
本発明では、その他の部分のゴム材が、安価なシリコーンゴムで形成されることが好適である。
【０００９】
あるいは本発明は、ラバーステムと、前記ラバーステムに押圧されて変形可能な可動接点とを有する入力装置において、
前記ラバーステムは、複数のゴム材にて一体成形され、前記可動接点に当接する部分のゴム材は、その他の部分のゴム材に比べて損失係数Ｔａｎδが高いことを特徴とするものである。
【００１０】
ゴム材の小音効果は、損失係数Ｔａｎδ（損失正接）に依存し、損失係数Ｔａｎδが大きくなるほど、すなわち貯蔵弾性率に比して損失弾性率が大きくなるほど、小音効果が大きい。損失係数Ｔａｎδは、損失弾性率／貯蔵弾性率で示される。損失弾性率はゴムが受けた刺激（例えば音や振動）を熱エネルギーとして放出する成分である。損失係数Ｔａｎδが大きい、すなわち損失弾性率の比率が大きいゴム材は、音や振動を熱に変換しやすく、その結果として小音効果が得られる。フッ素ゴム、架橋型フッ素ゴム、フロロシリコーンゴム及び低反発シリコーンゴムはいずれも、例えば、シリコーンゴム（比較例）よりも高い損失係数Ｔａｎδを示すので小音効果が高い。したがって、フッ素ゴム、架橋型フッ素ゴム、フロロシリコーンゴムあるいは低反発シリコーンゴムを、ラバーステムの可動接点に当接する部分に用いることで、操作音が小さい入力装置を製造することができる。
【００１１】
本発明のラバーステムは複数のゴム材により一体成形されたものであり、可動接点に当接する部分は上記した損失係数Ｔａｎδが高いゴム材を使用するが、その他の部分のゴム材には、ラバーステムに要求される他の条件に合わせて適宜選択できる。例えば、その他の部分には従来から使用されている安価なシリコーンゴムを用いることで材料コストを低減できる。また例えば、シリコーンゴムのゴム硬度を可動接点に当接する部分のゴム材より高くすることで、押し感に優れた入力装置にできる。また本発明では、複数のゴム材を一体成形してラバーステムを構成しているから部品点数が増えることもない。
【発明の効果】
【００１２】
本発明の入力装置によれば、従来に比べて、効果的に、操作音を小さくできる。また本発明でのラバーステムは複数のゴム材により一体成形されたものであり、可動接点に当接する部分は損失係数Ｔａｎδが高いゴム材を使用するが、その他の部分のゴム材には、ラバーステムに要求される他の条件に合わせて適宜選択でき、設計の自由度が高い。特に、その他の部分には従来から使用されている安価なシリコーンゴムを用いることで材料コストを低減できる。また本発明では、複数のゴム材を一体成形してラバーステムを構成しているから部品点数が増えることもない。
【図面の簡単な説明】
【００１３】
【図１】本実施形態における押釦スイッチ（入力装置）を高さ方向から切断したときの縦断面図、
【図２】図１の押釦スイッチの変形例を示す縦断面図、
【図３】低反発シリコーンゴム（硬度６０°）／シリコーンゴムの積層構造、低反発シリコーン単層、架橋型フッ素ゴム単層、及びシリコーンゴム単層にて形成したラバーステムを搭載する各押釦スイッチの音圧の周波数特性を示すグラフ、
【図４】低反発シリコーンゴム（硬度７２°）／シリコーンゴムの積層構造、低反発シリコーン単層、架橋型フッ素ゴム単層、及びシリコーンゴム単層にて形成したラバーステムを搭載する各押釦スイッチの音圧の周波数特性を示すグラフ、
【図５】フッ素ゴム／シリコーンゴムの積層構造、フッ素ゴム単層、及びシリコーンゴム単層にて形成したラバーステムを搭載する各押釦スイッチの音圧の周波数特性を示すグラフ、
【図６】架橋型フッ素ゴム／シリコーンゴムの積層構造、フッ素ゴム単層、及びシリコーンゴム単層にて形成したラバーステムを搭載する各押釦スイッチの音圧の周波数特性を示すグラフ、
【図７】フッ素ゴム、架橋型フッ素ゴム、シリコーンゴムにおける損失係数Ｔａｎδの周波数特性を示すグラフ、
【図８】フッ素ゴム、架橋型フッ素ゴム、シリコーンゴムにおける損失弾性率の周波数特性を示すグラフ、
【図９】フッ素ゴム、架橋型フッ素ゴム、シリコーンゴムにおける貯蔵弾性率の周波数特性を示すグラフ、
【図１０】フロロシリコーンゴム、架橋型フッ素ゴム及びシリコーンゴムにおける損失係数Ｔａｎδの周波数特性を示すグラフ、
【図１１】フロロシリコーンゴム、架橋型フッ素ゴム及びシリコーンゴムにおける貯蔵弾性率の周波数特性を示すグラフ、
【図１２】フロロシリコーンゴム、架橋型フッ素ゴム及びシリコーンゴムにおける損失弾性率の周波数特性を示すグラフ、
【図１３】フロロシリコーンゴム、架橋型フッ素ゴム及びシリコーンゴムにおける応力ひずみ曲線（伸び率ｖｓ引張強さ）、
【図１４】フロロシリコーンゴム、架橋型フッ素ゴム及びシリコーンゴムにおける応力ひずみ曲線（伸び率ｖｓ引き裂き強さ）、
【図１５】低反発シリコーンゴム、架橋型フッ素ゴム及びシリコーンゴムにおける損失係数Ｔａｎδの周波数特性を示すグラフ、
【図１６】低反発シリコーンゴム、架橋型フッ素ゴム及びシリコーンゴムにおける貯蔵弾性率の周波数特性を示すグラフ、
【図１７】低反発シリコーンゴム、架橋型フッ素ゴム及びシリコーンゴムにおける損失弾性率の周波数特性を示すグラフ、
【図１８】低反発シリコーンゴム、架橋型フッ素ゴム及びシリコーンゴムにおける応力ひずみ曲線（ゴム試験片厚み約２ｍｍ）（伸び率ｖｓ引張強さ）、
【図１９】低反発シリコーンゴム、架橋型フッ素ゴム及びシリコーンゴムにおける応力ひずみ曲線（ゴム試験片厚み約０．３ｍｍ）（伸び率ｖｓ引張強さ）、
【図２０】低反発シリコーンゴム、架橋型フッ素ゴム及びシリコーンゴムにおける応力ひずみ曲線（ゴム試験片厚み約２ｍｍ）（伸び率ｖｓ引き裂き引張強さ）、
【図２１】低反発シリコーンゴム、架橋型フッ素ゴム及びシリコーンゴムにおける応力ひずみ曲線（ゴム試験片厚み約０．３ｍｍ）（伸び率ｖｓ引き裂き強さ）、
【図２２】フッ素ゴム、架橋型フッ素ゴム、フロロシリコーンゴム、低反発シリコーンゴム及びシリコーンゴムの反発弾性率と損失係数Ｔａｎδとの関係を示すグラフ、
【図２３】熱プレス時間を変化させた各架橋型フッ素ゴム（液状型）単独及び架橋型フッ素ゴム（ミラブル型）単独にて形成したラバーステムを搭載する各押釦スイッチの音圧の周波数特性を示すグラフ、
【図２４】架橋型フッ素ゴムＳＩＥＦＬ９７００（ミラブル型）単独、架橋型フッ素ゴムＳＩＥＦＬ３７０２（液状型）単独、架橋型フッ素ゴムＳＩＥＦＬ３６０５（液状型）単独にて形成したラバーステムを搭載する各押釦スイッチの音圧の周波数特性を示すグラフ。
【発明を実施するための形態】
【００１４】
図１は本実施形態における押釦スイッチ（入力装置）を高さ方向から切断したときの縦断面図である。
【００１５】
本実施形態における押釦スイッチ１は、ラバーステム２とスイッチ部３とを備える。
ラバーステム２は、押圧部４と押圧部４と一体に形成された支持部５とを備える。支持部５は基板６に支持されている。押圧部４の上面４ａは平坦面で形成された押圧面である。押圧部４の下面には下方向に突出する突出部４ｂが形成されている。ラバ−ステム２の上面（押圧面）４ａを下方に押圧すると、支持部５が変形して押圧部４を下方向へ移動させることが出来る。
【００１６】
スイッチ部３は、基板６上に形成された導電性の固定接点７と、固定接点７の上方を覆うように設けられたドーム状（あるいは凸状）の可動接点８とを備える。可動接点８は薄い金属板で形成されており、固定接点７に対向する可動接点８の下面８ａは接触部となっている。また、可動接点８の外周部８ｂは、基板６上に固定されている。可動接点８の外周部８ｂには基板６上に配線された導電パターン９が接続されており、また固定接点７には基板６の下面側に配線された導電パターンがスルーホールを介して接続されている（図示せず）。
【００１７】
ラバーステム２が下方に押圧されると突出部４ｂにて可動接点８の上面に下方向の荷重が加えられる。荷重が一定以上になると、可動接点８は反転し、可動接点８の下面（接触部）８ａの一部が固定接点７に接触し、これにより、スイッチ入力を行うことが出来る。
【００１８】
本実施形態における入力装置１の特徴的部分は、ラバーステム２が、可動接点８に当接する部分１０と、その他の部分１１との一体成形により形成され、可動接点８に当接する部分１０が、フッ素ゴム、架橋型フッ素ゴム、フロロシリコーンゴム及び低反発シリコーンゴムのいずれかのゴム材により形成されている点である。
【００１９】
ゴム材の小音効果は、損失係数Ｔａｎδ（損失正接）に依存し、損失係数Ｔａｎδが大きくなるほど、すなわち貯蔵弾性率に比して損失弾性率が大きくなるほど、小音効果が大きい。損失係数Ｔａｎδは、損失弾性率／貯蔵弾性率で示される。損失弾性率はゴムが受けた刺激（例えば音や振動）を熱エネルギーとして放出する成分である。損失係数Ｔａｎδが大きい、すなわち損失弾性率の比率が大きいゴム材は、音や振動を熱に変換しやすく、その結果として小音効果が得られる。本実施形態におけるラバーステムとして使用されるフッ素ゴム、架橋型フッ素ゴム、フロロシリコーンゴム及び低反発シリコーンゴムはいずれも、例えば、シリコーンゴム（比較例）よりも高い損失係数Ｔａｎδを示すので小音効果が高い。
【００２０】
したがって、可動接点８に当接する部分１０を、フッ素ゴム、架橋型フッ素ゴム、フロロシリコーンゴムあるいは低反発シリコーンゴムにより形成することで、可動接点８が反転したときの音（振動）を、可動接点８に当接する部分１０にて吸収し、高効率にて熱エネルギーに変換でき、よって、操作音を効果的に小さくすることができる。
【００２１】
ゴム材料の小音効果は、ポリマー分子同士、もしくはポリマー分子と補強材との間の摩擦に基づくものである。音や振動によって歪が与えられたときに発生した応力を取り除くと、一旦、ほぐれた主鎖と側鎖との絡み合いが再度元へ戻る挙動を示すが、このような運動を繰り返すと、分子間に摩擦が発生し、その音や振動による機械エネルギーを摩擦による熱エネルギーに変換して音や振動を減衰させるものと論じられている。
【００２２】
そして、小音効果の高い（損失係数Ｔａｎδが高い）ゴム材は、例えば、分子鎖が長く（例えば、架橋型フッ素ゴム）、あるいは、低分子量成分（液体や低分子量ポリマー）が適度に混合され（例えば、フロロシリコーンゴム）、または、フィラーの分散状態を向上させた（例えば、低反発シリコーンゴム）構成を備えている。
【００２３】
フッ素ゴムはフッ素樹脂を無理やり可塑化させたものなので、フッ素ゴム内には架橋に与よらない低分子量領域が存在する。この低分子量領域（おそらくガラス転移温度は低い）が存在すると、熱で分子が動きやすくなるため緩和機構が増える。その海島構造的な理由から、フッ素ゴムは相対的にＴａｎδが大きいと考えられる。フッ素ゴムの構造式を以下の化学式１に示す。
【００２４】
【化１】
2010251101.tif 000003
【００２５】
架橋型フッ素ゴムは、フッ素化ポリエーテル骨格と末端にシリコーン架橋反応基を有する、いわゆるシリコーンエラストマーとフッ素エラストマーを複合化したもので、シリコーン末端で架橋する（以下の化学式２を参照）。
【００２６】
【化２】
2010251101.tif 000004
【００２７】
架橋型フッ素ゴムＳＩＥＦＬ９７００は極めて分子鎖が長い材料である。架橋型フッ素ゴムでの小音効果は分子鎖の構造的特徴が最も大きく影響していると思われる。この架橋型フッ素ゴムには、常温液状で分子鎖が短いものも存在しており、この分子鎖が短い架橋型フッ素ゴムだと、Ｔａｎδが低く小音効果も得られない。架橋型フッ素ゴムについては、架橋密度により損失係数Ｔａｎδが変化すると考えられ、例えば架橋剤を低減したり熱プレス時間を短くして、架橋密度を低下させることで、損失係数Ｔａｎδを高めることができると考えられる。
【００２８】
架橋型フッ素ゴムは、ミラブル型、液状型の別を問わないが、液状型の場合は、架橋条件をミラブル型と異ならせることが必要である。液状型の場合、ミラブル型と同じ架橋条件とすると架橋が進みすぎ、良好な小音効果を得ることができない。よって、液状型の架橋型フッ素ゴムを用いる場合では、熱プレス温度を低くしたり、熱プレス時間を短くして架橋が進みすぎるのを抑制することで、良好な小音効果を得ることが出来る。
【００２９】
フロロシリコーンゴムは、シリコーンゴムの耐薬品性を向上させたもので、シリコーンエラストマーの側鎖にフッ素が付いている構造を持つ（以下の化学式３を参照）。
【００３０】
【化３】
2010251101.tif 000005
【００３１】
シリコーンゴムとフロロシリコーンゴムは分子構造が類似しているにも関わらず、Ｔａｎδに２倍以上の差が生じている。フロロシリコーンゴムは適度に低分子量シロキサンを含むために高い損失係数Ｔａｎδが得られるものと考えられる。フロロシリコーンゴムにはトリフルオロプロピル基（−ＣＨ2ＣＨ2ＣＦ3）を有する低分子量シロキサンが含まれており、これが２００℃の高温化で熱処理しても揮発せず、数千ｐｐｍのオーダーでゴム内に残留していることが確認されている。つまり、ゴム内には低分子量成分を比較的多く含んでおり、この低分子量成分が存在すると緩和機構が増えるためＴａｎδの増加が起こり得ると考えられる。
【００３２】
フロロシリコーンゴムは、架橋型フッ素ゴムよりも材料価格が安い。また、シリコーンゴムや架橋型フッ素ゴムと比較して伸び率が大きく裂けにくい性質を有する。
【００３３】
低反発シリコーンゴムは、例えば、ジメチルシロキサン系のシリコーンポリマーにシリカ粒子（極少量の酸化チタンも含む）を補強材として含有し、ポリマーを架橋した構造を持つ。
【００３４】
シリコーンゴムは、Ｔａｎδは０．１以下で小音には適さない材料である。しかし、このシリコーンゴムでもシリカ増量や分散状態を変えるとＴａｎδを２倍以上も高くできる。このシリカの量や分散状態を変えることで小音効果を高めたのが低反発シリコーンゴムである。
【００３５】
ところで、反発弾性率が低いゴム材ほど損失係数Ｔａｎδは高いという相関関係がある。
【００３６】
Ｒ／１００＝Ｈ／Ｈｃ＝ｅｘｐ（−２πＴａｎδ）
ここでＲは、反発弾性率で、Ｈは、リュプケ式反発弾性試験機での跳ね返り高さで、Ｈｃが初期高さである。
【００３７】
このため、シリコーンゴムでも低反発タイプのシリコーンゴムを使用することで、損失係数Ｔａｎδを大きくでき小音効果を高めることができる。
【００３８】
低反発シリコーンゴムは、フッ素系のゴムよりも材料価格が安い。このため、ラバーステム２の可動接点８に当接する部分１０を、低反発シリコーンゴムで形成すれば、高い小音効果を得た上に、より効果的に材料コストを低くすることが可能である。また、低反発シリコーンゴムの引張強さはシリコーンゴムと同程度で、破断までの伸び率はシリコーンゴムや架橋型フッ素ゴムよりも高く、また裂けにくいという特徴がある。
【００３９】
本実施形態では、上記した可動接点８に当接する部分１０に使用されるゴム材の損失係数Ｔａｎδを０．２以上に設定することが出来る。シリコーンゴム（比較例）の損失係数Ｔａｎδが０．０５〜０．１程度であるから、シリコーンゴムよりも十分に損失係数Ｔａｎδを大きくできる。
【００４０】
また本実施形態では、可動接点８に当接する部分１０に使用されるゴム材の損失係数Ｔａｎδは、その他の部分１１のゴム材に比べて高く、これにより、効果的に操作音を小さくすることが可能である。
【００４１】
本実施形態は図１に示すように、可動接点８に当接する部分１０と、その他の部分１１とが例えば二色成形により一体化されたラバーステム２を構成している。このため、まず部品点数が増えることが無い。また、損失係数Ｔａｎδが高いゴム材によりラバーステム２全体を成形せず、可動接点８に当接する部分１０だけに損失係数Ｔａｎδが高いゴム材を使用し、その他の部分１１には従来から使用されている例えば安価なシリコーンゴムを用いれば、ラバーステム２の材料コストを抑えることが出来る。また、その他の部分１１には、小音効果以外に、ラバーステム２に要求される特性に合わせて材料選択を行うことが可能であり、例えば、その他の部分１１には、可動接点８に当接する部分１０よりもゴム硬度が高いシリコーンゴムを用いることで、押し感に優れた押釦スイッチ１にすることが出来る。
【００４２】
図２は図１に示す押釦スイッチ１の変形例である。図２では、ラバーステム２の突出部４ｂの部分だけ、可動接点８に当接する部分１０として損失係数Ｔａｎδが高い、フッ素ゴム、架橋型フッ素ゴム、フロロシリコーンゴム及び低反発シリコーンゴムのいずれかにより形成している。これにより、より効果的に、ラバーステム２の材料コストを抑制することが出来る。
【００４３】
あるいは図１では、ラバーステム２の支持部５を２層構造としているがどちらか一方の層で形成することもできる。支持部５には繰り返しの座屈によっても裂け難い等の優れた屈曲特性を有するゴム材で形成されることが好適である。
【００４４】
また上記の実施形態では、ラバーステム２を２層の積層型としたが、３層以上としてもよい。
【実施例】
【００４５】
以下の様々なゴム材に対し、音圧測定、動的粘弾性（貯蔵弾性率、損失弾性率、損失係数Ｔａｎδ）の測定、反発弾性率の試験、応力ひずみ曲線の測定を行った。
【００４６】
（音圧測定方法）
押釦スイッチ操作音の音圧レベルと周波数特性を測定した。押釦スイッチの押圧部（ラバーステム２の押圧部４の上面４ａ）と測定器押圧部の間にシリコーンゴム（Ｈｓ４０°  ２ｍｍ厚）を挟んだ状態で音圧を測定した。つまり押釦スイッチを押すシリコーンゴムを人間の指に想定して測定した。測定機器には、小野側器の騒音計ＬＡ−５１２０とヒューレットパッカード社のファンクションジェネレータ３３１４Ａを用いた。また、測定は、反無響音室（オーディオルーム）で行い、打鍵速度（ファンクションジェネレータにて測定）を打鍵周波数×振幅×２とした。
【００４７】
また押釦スイッチの可動接点（メタルコンタクト）には、材質：ＳＵＳ３０１、大きさ：φ５ｍｍ、厚さ：７５μｍを使用した。
【００４８】
（動的粘弾性の測定（貯蔵弾性率、損失弾性率、損失係数Ｔａｎδ））
動的粘弾性は、ＴＡインスツルメント社の固体粘弾性測定装置ＲＳＡ３により測定した。
【００４９】
（反発弾性率の試験）
反発弾性試験機（東洋精機製作所製トリプソ式）を用いて、反発弾性率を測定した。なお、測定は、基本的にＪＩＳ−Ｋ６２５５「加硫ゴム及び熱可塑性ゴムの反発弾性試験方法」に準拠した。
【００５０】
（応力ひずみ曲線）
１２ｃｍ×１２ｃｍのゴムシート(厚さ約２ｍｍと約０．３ｍｍ)をダンベル３号と引き裂き強度試験片Ａ型で加工してゴム試験片を作製した。このゴム試験片に対し、テンシロン万能試験機(（株）オリエンテック  ＲＴＣ-１１５０Ａ)を用いて、移動速度５００ｍｍ／ｍｉｎで試験片が破断するまでゴムを引っ張った。このときのゴムの伸びに対する荷重を自動測定して、引張強度と伸び率の関係及び引き裂き強さと伸び率の関係（応力ひずみ曲線：ＳＳ曲線）を測定した。引き裂き試験の場合は移動速度５０ｍｍ／ｍｉｎとした。
【００５１】
（低反発シリコーンゴム／シリコーンゴムの実験）
実験では、図１に示す押釦スイッチを用い、ラバーステムの可動接点と接する部分を低反発シリコーンゴムで形成し、その他の部分をシリコーンゴムで形成した。低反発シリコーンゴムには信越化学工業製のＫＥ５５６０Ｕ（硬度６０°）及び、ＫＥ５５７０Ｕ（硬度７０°）を用い、その他の部分には東レダウコーニング製のシリコーンゴムＳＥ材（硬度７０°）を用いた。これら（共に厚さ約０．５ｍｍの架橋前ゴムシート）を重ね合わせたものを１個取りの金型にセットし、熱プレス機で１７０℃−１０分間、熱プレス圧力を２００ｋｇ／ｃｍ2として一体成形した。また熱プレスしたラバーステムを２００℃−４時間の条件で２次架橋した。
【００５２】
また、実験では、比較例として、低反発シリコーンゴムＫＥ−５５６０Ｕ、ＫＥ−５５７０Ｕ、架橋型フッ素ゴムＳＩＥＦＬ９７００（硬度７０°）、及びシリコーンゴムＳＥ材（硬度７０°）を用いてラバーステム全体を形成した。
【００５３】
そして上記した音圧測定を行った。図３は、低反発シリコーンゴムＫＥ−５５６０Ｕ／シリコーンゴムＳＥ材の積層構造からなるラバーステムを搭載した押釦スイッチの音圧の周波数特性である。図３には、そのほかに、低反発シリコーンゴムＫＥ−５５６０Ｕ、架橋型フッ素ゴムＳＩＥＦＬ９７００（硬度７０°）、及びシリコーンゴムＳＥ材（硬度７０°）を用いてラバーステム全体を形成したときの実験結果も掲載している。
【００５４】
図４は、低反発シリコーンゴムＫＥ−５５７０Ｕ／シリコーンゴムＳＥ材の積層構造からなるラバーステムを搭載した押釦スイッチの音圧の周波数特性である。図４には、そのほかに、低反発シリコーンゴムＫＥ−５５７０Ｕ、架橋型フッ素ゴムＳＩＥＦＬ９７００（硬度７０°）、及びシリコーンゴムＳＥ材（硬度７０°）を用いてラバーステム全体を形成したときの実験結果も掲載している。
【００５５】
音圧が高いほど操作音が高いことを示す。よって、音圧が低いほど小音効果に優れていることになる。図３、図４に示すように、ラバーステム２を低反発シリコーンゴム／シリコーンゴムの積層型とすると、シリコーンゴム単層の場合に比べて効果的に音圧を低減できることがわかった。ラバーステム２を低反発シリコーンゴム／シリコーンゴムの積層型とすると、架橋型フッ素ゴム単層、低反発シリコーン単層とほぼ同等の音圧にすることができるとわかった。
【００５６】
（フッ素ゴム／シリコーンゴムの実験）
実験では、図１に示す押釦スイッチを用い、ラバーステムの可動接点と接する部分をフッ素ゴムあるいは架橋型フッ素ゴムで形成し、その他の部分をシリコーンゴムで形成した。フッ素ゴムには、３Ｍ製のＳＦＭ−７０Ａ（硬度７０°）、架橋型フッ素ゴムには信越化学工業製のＳＩＥＦＬ９７００（硬度７０°）を使用し、その他の部分には東レダウコーニング製のシリコーンゴムＳＥ材（硬度７０°）を用いた。これら（共に厚さ約０．５ｍｍの架橋前ゴムシート）を重ね合わせたものを１個取りの金型にセットし、熱プレス機で１７０℃−４分間、熱プレス圧力を２００ｋｇ／ｃｍ2として一体成形した。また熱プレスしたラバーステムを２００℃−４時間の条件で２次架橋した。
【００５７】
また、実験では、比較例として、フッ素ゴムＳＦＭ−７０Ａ、架橋型シリコーンゴムＳＩＥＦＬ９７００及びシリコーンゴムＳＥ材（硬度７０°）を用いてラバーステム全体を形成した。
【００５８】
そして上記した音圧測定を行った。図５は、フッ素ゴム／シリコーンゴムの積層構造からなるラバーステムを搭載した押釦スイッチの音圧の周波数特性である。図５には、そのほかにフッ素ゴム、シリコーンゴムを用いてラバーステム全体を形成したときの実験結果も掲載している。
【００５９】
図６は、架橋型フッ素ゴム／シリコーンゴムの積層構造からなるラバーステムを搭載した押釦スイッチの音圧の周波数特性である。図６には、そのほかに、架橋型フッ素ゴム、及びシリコーンゴムＳＥ材を用いてラバーステム全体を形成したときの実験結果も掲載している。
【００６０】
図５、図６に示すように、ラバーステム２をフッ素ゴムあるいは架橋型フッ素ゴム／シリコーンゴムの積層型とすると、シリコーンゴム単層の場合に比べて効果的に音圧を低減できることがわかった。また、ラバーステム２をフッ素ゴム／シリコーンゴムの積層型とすると、フッ素ゴム単層とほぼ同等の音圧にすることができるとわかった。また、ラバーステム２を架橋型フッ素ゴム／シリコーンゴムの積層型とすると、架橋型フッ素ゴム単層とほぼ同等の音圧にすることができるとわかった。
【００６１】
（損失係数Ｔａｎδ、応力ひずみ曲線、反発弾性率等の実験）
図７は、フッ素ゴム（３Ｍ製のＳＦＭ−７０Ａ）、架橋型フッ素ゴム（信越化学工業製ＳＩＦＥＬ９７００）、シリコーンゴム（東レダウコーニング製のＳＨ材とＳＥ材）における損失係数Ｔａｎδの周波数特性、図８は、各ゴム材における損失弾性率の周波数特性、図９は、各ゴム材における貯蔵弾性率の周波数特性を示す。
【００６２】
図７に示すように、フッ素ゴム、架橋型フッ素ゴム、シリコーンゴムのうち、フッ素ゴムの損失係数Ｔａｎδが最も大きくなり、シリコーンゴムの損失係数Ｔａｎδが最も小さくなった。フッ素ゴムの損失係数Ｔａｎδは相対的に高い値を示し０．５〜２程度を示した。また架橋型フッ素ゴムの損失係数Ｔａｎδも０．２以上得られることがわかった。また、損失弾性率及び貯蔵弾性率も、シリコーンゴム、架橋型フッ素ゴム及びフッ素ゴムの順に高くなった。
【００６３】
図５、図６に示す音圧の実験結果を合わせて考察すると、ゴム材の損失係数Ｔａｎδが高いほど小音効果が大きいことがわかった。また、積層構造にしても、可動接点と接する部分を損失係数Ｔａｎδの大きいゴム材で形成することで、そのゴム材単層の場合とほぼ同等の小音効果が得られることもわかった。
【００６４】
（フロロシリコーンゴムの実験）
実験には、信越化学工業製のＦＥ−３６１−Ｕ（硬度は６２°）（図には「Ｆ３６」と記載）、東レダウコーニング製のＬＳ６３Ｕ（硬度は６０°）（図には「ＬＳ６」と記載）の各フロロシリコーンゴムを使用した。熱プレス条件は１６５℃−１０分間とし、２次架橋条件は２００℃−４時間とした。また、熱プレス圧力を２００ｋｇ／ｃｍ2にした。
【００６５】
図１０は、フロロシリコーンゴムの損失係数Ｔａｎδの周波数特性を示す。図１１は、フロロシリコーンゴムの貯蔵弾性率の周波数特性を示す。図１２は、フロロシリコーンゴムの損失弾性率の周波数特性を示す。図１３、図１４はフロロシリコーンゴムの応力ひずみ曲線（ＳＳ曲線）を示す。なお各図には、架橋型フッ素ゴム（ＳＩＥＦＬ９７００）及びシリコーンゴム（ＳＨ−８７１Ｕ：硬度７０°）の実験結果も合わせて掲載した。
【００６６】
図１０に示すように、フロロシリコーンゴムの損失係数Ｔａｎδは、シリコーンゴムよりも高くなった。また、フロロシリコーンゴムの損失係数Ｔａｎδは、架橋型フッ素ゴムとほぼ同等にでき、材質によっては架橋型フッ素ゴムの損失係数Ｔａｎδよりも高くできた。フロロシリコーンゴムの損失係数Ｔａｎδは０．３〜０．４程度であることがわかった。また、貯蔵弾性率は各ゴム材でさほど大きな差はなかったが、損失弾性率は、シリコーンゴム、架橋型フッ素ゴム、フロロシリコーンゴムの順に高くなった。
【００６７】
また図１３、図１４に示すように、フロロシリコーンゴムは、シリコーンゴムに比べて、引張強さが小さくなったが、伸び率が高く裂けにくい材質であることがわかった。
【００６８】
（低反発シリコーンゴムの実験）
実験には、信越化学工業製のＫＥ−５５６０Ｕ（硬度は６０°）、及び信越化学工業製のＫＥ−５５７０Ｕ（硬度は７２°）の低反発シリコーンゴムを用いた。熱プレス条件は１７０℃−１０分間とし、２次架橋条件は２００℃−４時間とした。また、熱プレス圧力を２００ｋｇ／ｃｍ2にした。
【００６９】
低反発シリコーンゴムＫＥ−５５６０Ｕの固形成分比は約５８％で、低反発シリコーンゴムＫＥ−５５７０Ｕの固形成分比は約５４％であった。ちなみにフロロリシコーンゴムの固形成分比は１５％程度であった。また、低反発シリコーンゴムＫＥ−５５６０Ｕの比重は約１．４５で、低反発シリコーンゴムＫＥ−５５７０Ｕの比重は約１．４１であった。ちなみに一般のシリコーンゴムの比重は約１．１４であった。
【００７０】
図１５は、低反発シリコーンゴムにおける損失係数Ｔａｎδの周波数特性、図１６は、低反発シリコーンゴムにおける貯蔵弾性率の周波数特性、図１７は、低反発シリコーンゴムにおける損失弾性率の周波数特性、図１８ないし図２１は、低反発シリコーンゴムの応力ひずみ曲線（ＳＳ曲線）を示す。なお各図には、架橋型フッ素ゴム（ＳＩＥＦＬ９７００）及びシリコーンゴム（ＳＨ−８７１Ｕ：硬度７０°）の実験結果も合わせて掲載した。
【００７１】
図１５に示す実験結果に示すように、低反発シリコーンゴムの損失係数Ｔａｎδは、シリコーンゴムよりも高く出来ることがわかった。また図１５に示すように低反発シリコーンの損失係数Ｔａｎδは０．２〜０．３程度になることがわかった。また、低反発シリコーンゴムの貯蔵弾性率及び損失弾性率は、シリコーンゴムよりも大きくなった。
【００７２】
図１８ないし図２１の応力ひずみ曲線の実験はゴム試験片の厚みを変えて行ったものである。低反発シリコーンゴムの引張強さはシリコーンゴムの引張強さとほぼ同等となった。ただし低反発シリコーンゴムの引張強さは、架橋型フッ素ゴムの引張強さに比べて１０〜２０％程度低下した。また破断までの伸び率については、低反発シリコーンゴムの伸び率は、シリコーンゴムや架橋型フッ素ゴムよりも５０％〜１３０％程度大きくなった。
【００７３】
また、低反発シリコーンゴムの引き裂き強度は、シリコーンゴムと比較して約６０％〜１３０％程度、架橋型フッ素ゴムと比較して３０％〜９０％程度高くなった。また低反発シリコーンゴムの破断までの伸び率も、シリコーンゴムや架橋型フッ素ゴムに比べて、２５０％〜８５０％程度に大きくなった。このように低反発シリコーンゴムは、シリコーンゴムや架橋型フッ素ゴムと比較して、伸び率が大きくて裂けにくい性質を持っていることがわかった。
【００７４】
（反発弾性率と損失係数Ｔａｎδとの相関関係の実験）
各ゴム材の反発弾性率と損失係数Ｔａｎδ（周波数は１Ｈｚとした）との相関関係を図２２に示す。
【００７５】
図２２に示すように、反発弾性率が低くなるほど、損失係数Ｔａｎδが高くなることがわかった。図２２に示すように、シリコーンゴムは反発弾性率が高く且つ損失係数Ｔａｎδが低く、損失係数Ｔａｎδは高くても０．１５程度であったが、本実施例のフッ素ゴム、架橋型フッ素ゴム、フロロシリコーンゴム及び低反発シリコーンゴムは、いずれも反発弾性率が低くなり、また０．２以上の損失係数Ｔａｎδを得やすいことがわかった。また低反発シリコーンゴムは、架橋型フッ素ゴムやフロロシリコーンゴムとほぼ同等の反発弾性率及び損失係数Ｔａｎδをもつことがわかった。
【００７６】
なお図３ないし図６の実験では、低反発シリコーンゴム／シリコーンゴム、フッ素ゴム／シリコーンゴム、架橋型フッ素ゴム／シリコーンゴムに関する実験であったが、図２２に示すように、架橋型フッ素ゴムや低反発シリコーンゴムと同様に反発弾性率が低く損失係数Ｔａｎδが大きいフロロシリコーンゴムについても、シリコーンゴムと一体成形し、フロロシリコーンゴムを可動接点と当接する部分にすることで小音効果を期待することができる。
【００７７】
（ミラブル型の架橋型フッ素ゴムと、液状型の架橋型フッ素ゴムの実験）
架橋型フッ素ゴムＳＩＦＥＬ９７００（ミラブル型）と、ＳＩＦＥＬ３７０２（液状型）の２種類でラバーステムを作製した。
【００７８】
実験では、架橋型フッ素ゴムＳＩＦＥＬ９７００（ミラブル型）の熱プレス条件を１６０℃−４分間に設定した。一方、架橋型フッ素ゴムＳＩＦＥＬ３７０２（液状型）の熱プレス温度を１２０℃とし、熱プレス時間を１分間−４分間に設定した。また、熱プレス圧力を２００ｋｇ／ｃｍ2に固定した。また２次架橋条件は全て２００℃−４時間とした。
【００７９】
図２３は、ミラブル型及び液状型の架橋型フッ素ゴム単独で形成したラバ−ステムを備える押釦スイッチの音圧の周波数特性を示すグラフである。
【００８０】
図２３に示すように架橋型フッ素ゴムＳＩＦＥＬ３７０２（液状型）を用いた場合、熱プレス時間が短くなるほど、音圧を低下できることがわかった。このように、架橋型フッ素ゴムＳＩＦＥＬ３７０２（液状型）でも架橋条件を調整することで、架橋型フッ素ゴムＳＩＦＥＬ９７００（ミラブル型）とほぼ同等の音圧まで低下できることができるとわかった。
【００８１】
また図２４では、ゴム硬度が６０°の架橋型フッ素ゴムＳＩＦＥＬ３６０５（液状型）単独から形成したラバーステムを搭載した押釦スイッチにおける音圧の周波数特性を調べた。なお、架橋型フッ素ゴムＳＩＦＥＬ３６０５（液状型）に対する熱プレス条件は、１６０℃−４分間とした。また、ゴム硬度が７０°の架橋型フッ素ゴムＳＩＦＥＬ３７０２（液状型）から形成したラバーステム（熱プレス条件は、１６０℃−４分間）を搭載した押釦スイッチにおける音圧の周波数特性、及び、ゴム硬度が７０°の架橋型フッ素ゴムＳＩＦＥＬ９７００（ミラブル型）から形成したラバーステム（熱プレス条件は、１６０℃−４分間）を搭載した押釦スイッチにおける音圧の周波数特性についても図２４に記載した。なお、２次架橋条件を、２００℃−４時間とした。
【００８２】
図２４に示すように、架橋型フッ素ゴムＳＩＦＥＬ３６０５（液状型）を用いた場合でも、架橋型フッ素ゴムＳＩＦＥＬ９７００（ミラブル型）を用いた場合とほぼ同様の音圧が得られることがわかった。
【００８３】
図２３、図２４の実験結果は、ラバーステムを架橋型フッ素ゴム（液状型）単独、及び架橋型フッ素ゴム（ミラブル型）単独で形成したものである。ただし、図６に示す架橋型フッ素ゴム／シリコーンゴムの積層構造とした実験結果と合わせて考察すると、液状型の架橋型フッ素ゴムを可動接点に当接する部分に用いることで、小音効果を期待することが出来る。
【符号の説明】
【００８４】
１  押釦スイッチ（入力装置）
２  ラバーステム
３  スイッチ部
４  押圧部
５  支持部
６  基板
７  固定接点
８  可動接点
１０  可動接点と接する部分
１１  その他の部分
【図１】
2010251101.tif 000006
【図２】
2010251101.tif 000007
【図３】
2010251101.tif 000008
【図４】
2010251101.tif 000009
【図５】
2010251101.tif 000010
【図６】
2010251101.tif 000011
【図７】
2010251101.tif 000012
【図８】
2010251101.tif 000013
【図９】
2010251101.tif 000014
【図１０】
2010251101.tif 000015
【図１１】
2010251101.tif 000016
【図１２】
2010251101.tif 000017
【図１３】
2010251101.tif 000018
【図１４】
2010251101.tif 000019
【図１５】
2010251101.tif 000020
【図１６】
2010251101.tif 000021
【図１７】
2010251101.tif 000022
【図１８】
2010251101.tif 000023
【図１９】
2010251101.tif 000024
【図２０】
2010251101.tif 000025
【図２１】
2010251101.tif 000026
【図２２】
2010251101.tif 000027
【図２３】
2010251101.tif 000028
【図２４】
2010251101.tif 000029